(57)【要約】    【課題】経時による塗布膜厚変動を低減し、異物欠陥を低減した硬化膜を形成することのできるシロキサン系樹脂組成物を提供すること。    【解決手段】（ａ）アルミニウム化合物粒子、スズ化合物粒子、チタン化合物粒子、ジルコニウム化合物粒子およびその複合粒子からなる群より選ばれる少なくとも１種の金属化合物粒子の存在下、アルコキシシラン化合物を加水分解し、該加水分解物を縮合反応させて得られるシロキサン系樹脂、および（ｂ）溶媒を含有するシロキサン系樹脂組成物であって、組成物中の水分含有率が０．１０重量％以上２．００重量％以下であるシロキサン系樹脂組成物。【選択図】  なし【特許請求の範囲】
【請求項１】
（ａ）アルミニウム化合物粒子、スズ化合物粒子、チタン化合物粒子、ジルコニウム化合物粒子およびその複合粒子からなる群より選ばれる少なくとも１種の金属化合物粒子の存在下、アルコキシシラン化合物を加水分解し、該加水分解物を縮合反応させて得られるシロキサン系樹脂、および（ｂ）溶媒を含有するシロキサン系樹脂組成物であって、組成物中の水分含有率が０．１０重量％以上２．００重量％以下であるシロキサン系樹脂組成物。
【発明の詳細な説明】
【技術分野】
【０００１】
本発明は、シロキサン系樹脂組成物に関する。本発明のシロキサン系樹脂組成物は、固体撮影素子用マイクロレンズアレイを始めとする光学レンズ、反射防止膜、反射防止板、光学フィルター、ディスプレイなどの光学デバイスに好ましく用いられる。
【背景技術】
【０００２】
Ｃｈａｒｇｅ  Ｃｏｕｐｌｅｄ  Ｄｅｖｉｃｅ（ＣＣＤ）やＣｏｍｐｌｅｍｅｎｔａｒｙ  Ｍｅｔａｌ  Ｏｘｉｄｅ  Ｓｅｍｉｃｏｎｄｕｃｔｏｒ（ＣＭＯＳ）といった固体撮像素子は、写真や動画を撮影するための基幹材料であり、従来はデジタルムービーカメラやデジタルスチルカメラを中心に使用されてきた。近年、デジタルカメラやカメラ付携帯電話などの急速な発展に伴って、固体撮像素子の小型化、高画素化が要求されている。固体撮像素子の小型化は感度低下を招くため、受光部とカラーフィルターの間やカラーフィルター上部に集光レンズを配置することで、光を効率的に集光し感度の低下を防いでいる。この集光レンズの一般的な作製方法としては、触媒化学気相成長法（ＣＶＤ法）などにより形成した無機膜をドライエッチングで加工する方法や、樹脂を塗布し加工する方法が挙げられる。前者の方法は、レンズに最適な１．７０〜１．９０の屈折率を得ることが難しいことから、現在後者の方法が注目され、その材料として、シロキサン樹脂を含む樹脂組成物などが検討されている。
【０００３】
シロキサン樹脂を含む樹脂組成物に関して、これまでに、シリカ系被膜を形成しうる被膜形成成分を含む固形分と溶媒とを含有し、水分含有量が０．１〜５０質量％であるシリカ系被膜形成材料が開示されている（例えば、特許文献１参照）。また、シロキサン樹脂、光酸発生剤または光塩基発生剤、溶媒および硬化促進触媒を含有し、水の含有割合が２質量％以下である放射線硬化性組成物（例えば、特許文献２参照）や、ポリシロキサン、キノンジアジド化合物および溶剤を含有し、水の含有率が２重量％を超えて１０重量％以下である感光性シロキサン組成物（例えば、特許文献３参照）が開示されている。
【０００４】
一方、固体撮像素子などの光学物品に適するシロキサン系樹脂組成物として、金属化合物粒子の存在下、アルコキシシラン化合物を、溶媒中、酸触媒により加水分解した後、該加水分解物を縮合反応させる方法により得られるシロキサン系樹脂組成物が提案されている（例えば、特許文献４参照）。
【先行技術文献】
【特許文献】
【０００５】
【特許文献１】特開２００５−１７１０６７号公報
【特許文献２】特開２００６−１９５１７４号公報
【特許文献３】特開２００８−１１６７８５号公報
【特許文献４】特開２００７−２４６８７７号公報
【発明の概要】
【発明が解決しようとする課題】
【０００６】
一般に、シロキサン系樹脂の重合はその反応制御が困難であるが、特に金属化合物粒子を有する場合、シロキサン系樹脂組成物の経時粘度変化による塗布膜厚変動や硬化膜の異物欠陥増加の課題があった。本発明は、経時による塗布膜厚変動を低減し、異物欠陥を低減した硬化膜を形成することのできるシロキサン系樹脂組成物を提供することを目的とする。
【課題を解決するための手段】
【０００７】
本発明は、（ａ）アルミニウム化合物粒子、スズ化合物粒子、チタン化合物粒子、ジルコニウム化合物粒子およびその複合粒子からなる群より選ばれる少なくとも１種の金属化合物粒子の存在下、アルコキシシラン化合物を加水分解し、該加水分解物を縮合反応させて得られるシロキサン系樹脂、および（ｂ）溶媒を含有するシロキサン系樹脂組成物であって、組成物中の水分含有率が０．１０重量％以上２．００重量％以下であるシロキサン系樹脂組成物である。
【発明の効果】
【０００８】
本発明のシロキサン系樹脂組成物によれば、経時による塗布膜厚変動を抑制し、異物欠陥を低減した高屈折率の硬化膜を形成することができる。
【発明を実施するための形態】
【０００９】
本発明のシロキサン系樹脂組成物は、（ａ）アルミニウム化合物粒子、スズ化合物粒子、チタン化合物粒子、ジルコニウム化合物粒子およびその複合粒子からなる群より選ばれる少なくとも１種の金属化合物粒子の存在下、アルコキシシラン化合物を加水分解し、該加水分解物を縮合反応させて得られるシロキサン系樹脂、および（ｂ）溶媒を含有するシロキサン系樹脂組成物であって、組成物中の水分含有率が０．１０重量％以上２．００重量％以下であることを特徴とする。水分含有率が０．１０重量％未満の場合、経時による塗布膜厚変動と硬化膜の異物欠陥が増大する。一方、水分含有率が２．００重量％を超える場合、経時により硬化膜の異物欠陥が増大する。シロキサン系樹脂組成物中の水分含有率は、カールフィッシャー法水分計（平沼産業（株）製ＡＱＶ２１００）により、発生液としてｈｙｄｒａｎａｌ−ｃｏｍｐｏｓｉｔｅ２（シグマアルドリッチ ジャパン（株））を使用し、溶媒としてメタノール、Ｎ−メチルピロリドン、サリチル酸の混合溶液（１：４：１（重量比））を使用して測定する。
【００１０】
本発明において、シロキサン系樹脂組成物中の水分含有率を０．１０重量％以上２．００重量％以下にする方法としては、例えば、後述する（ａ）成分のシロキサン系樹脂と（ｂ）溶媒とを混合する際またはその後に、水を添加する方法が挙げられる。（ａ）成分のシロキサン系樹脂と（ｂ）溶媒を含む組成物に水を添加してもよいし、水を（ｂ）溶媒に希釈したものを（ａ）成分のシロキサン系樹脂に添加してもよい。
【００１１】
（ａ）アルミニウム化合物粒子、スズ化合物粒子、チタン化合物粒子、ジルコニウム化合物粒子およびその複合粒子からなる群より選ばれる少なくとも１種の金属化合物粒子の存在下、アルコキシシラン化合物を加水分解し、該加水分解物を縮合反応させて得られるシロキサン系樹脂について説明する。
【００１２】
本発明のシロキサン系樹脂組成物における金属化合物粒子としては、酸化スズ−酸化チタン複合粒子の“オプトレイク（登録商標）”ＴＲ−５０２、“オプトレイク”ＴＲ−５０４、酸化チタン粒子の“オプトレイク”ＴＲ−５０５、（以上、商品名、日揮触媒化成（株）製）、酸化ジルコニウム粒子（（株）高純度化学研究所製）、酸化スズ−酸化ジルコニウム複合粒子（日揮触媒化成（株）製）、酸化スズ粒子（（株）高純度化学研究所製）などが挙げられる。これらの金属化合物粒子は表面に水酸基を有しており、マトリックスを形成するアルコキシシラン化合物の加水分解・縮合反応生成物との反応性が良好である。
【００１３】
金属化合物粒子の数平均粒子径は、１ｎｍ〜２００ｎｍが好ましい。数平均粒子径を１ｎｍ以上とすることで厚膜形成時にクラックが発生しにくくなる。また数平均粒子径２００ｎｍ以下とすることで可視光に対してより透明な膜が得られる。これらを両立するためには、数平均粒子径１ｎｍ〜７０ｎｍであることがより好ましい。ここで、金属化合物粒子の数平均粒子径は、ガス吸着法や動的光散乱法、Ｘ線小角散乱法、透過型電子顕微鏡や走査型電子顕微鏡により粒子径を直接測定する方法などにより測定することができる。
【００１４】
本発明のシロキサン系樹脂組成物における金属化合物粒子の含有量は、固形分全量に対して５重量％以上が好ましく、２０重量％以上がより好ましい。また、８０重量％以下が好ましく、７０重量％以下がより好ましい。この範囲内であれば、より良好な透過率と繰り返し熱負荷後のクラック耐性を有する膜を得ることができる。
【００１５】
本発明のシロキサン系樹脂組成物に用いられる（ａ）シロキサン系樹脂は、前記金属化合物粒子の存在下、アルコキシシラン化合物を加水分解してシラノール化合物を形成した後、該シラノール化合物を縮合反応させることによって得ることができる。アルコキシシラン化合物としては、下記一般式（１）〜（３）で表されるアルコキシシラン化合物が好ましい。これらを２種以上用いてもよい。
【００１６】
Ｒ１Ｓｉ（ＯＲ４）３            （１）
Ｒ１は水素、アルキル基、アルケニル基、アリール基またはそれらの置換体を表す。置換される場合の置換基としては、アミノ基、ハロゲン、シアノ基、ビニル基などを挙げることができる。厚膜形成時のクラック耐性の点から、Ｒ１はメチル基またはフェニル基が好ましい。Ｒ４はメチル基、エチル基、プロピル基、イソプロピル基またはブチル基を表し、それぞれ同一でも異なっていてもよい。Ｒ４はメチル基またはエチル基が好ましい。
【００１７】
Ｒ２Ｒ３Ｓｉ（ＯＲ５）２        （２）
Ｒ２およびＲ３は、それぞれ水素、アルキル基、アルケニル基、アリール基またはそれらの置換体を表す。置換される場合の置換基としては、アミノ基、ハロゲン、シアノ基、ビニル基などを挙げることができる。透過率の点から、Ｒ２およびＲ３はメチル基が好ましい。Ｒ５はメチル基、エチル基、プロピル基、イソプロピル基またはブチル基を表し、それぞれ同一でも異なっていてもよい。Ｒ５はメチル基またはエチル基が好ましい。
【００１８】
Ｓｉ（ＯＲ６）４                （３）
Ｒ６はメチル基またはエチル基を表し、それぞれ同一でも異なっていてもよい。
【００１９】
一般式（１）で表される３官能性アルコキシシラン化合物としては、例えば、メチルトリメトキシシラン、メチルトリエトキシシラン、メチルトリプロポキシシラン、メチルトリイソプロポキシシラン、メチルトリブトキシシラン、エチルトリメトキシシラン、エチルトリエトキシシラン、ヘキシルトリメトキシシラン、オクタデシルトリメトキシシラン、オクタデシルトリエトキシシラン、フェニルトリメトキシシラン、フェニルトリエトキシシラン、フェニルトリイソプロポキシシラン、３−アミノプロピルトリエトキシシラン、Ｎ−（２−アミノエチル）−３−アミノプロピルトリメトキシシラン、３−クロロプロピルトリメトキシシラン、３−（Ｎ，Ｎ−ジグリシジル）アミノプロピルトリメトキシシラン、３−グリシドキシプロピルトリメトキシシラン、ビニルトリメトキシシラン、ビニルトリエトキシシラン、γ−メタクリルオキシプロピルトリメトキシシラン、γ−メタクリロキシプロピルトリエトキシシラン、γ−アミノプロピルトリメトキシシラン、γ−アミノプロピルトリエトキシシラン、Ｎ−β−（アミノエチル）−γ−アミノプロピルトリメトキシシラン、β−シアノエチルトリエトキシシラン、グリシドキシメチルトリメトキシシラン、グリシドキシメチルトリエトキシシラン、α−グリシドキシエチルトリメトキシシラン、α−グリシドキシエチルトリエトキシシラン、β−グリシドキシエチルトリメトキシシラン、β−グリシドキシエチルトリエトキシシラン、α−グリシドキシプロピルトリメトキシシラン、α−グリシドキシプロピルトリエトキシシラン、β−グリシドキシプロピルトリメトキシシラン、β−グリシドキシプロピルトリエトキシシラン、γ−グリシドキシプロピルトリメトキシシラン、γ−グリシドキシプロピルトリエトキシシラン、γ−グリシドキシプロピルトリプロポキシシシラン、γ−グリシドキシプロピルトリイソプロポキシシシラン、γ−グリシドキシプロピルトリブトキシシラン、α−グリシドキシブチルトリメトキシシラン、α−グリシドキシブチルトリエトキシシラン、β−グリシドキシブチルトリメトキシシラン、β−グリシドキシブチルトリエトキシシラン、γ−グリシドキシブチルトリメトキシシラン、γ−グリシドキシブチルトリエトキシシラン、δ−グリシドキシブチルトリメトキシシラン、δ−グリシドキシブチルトリエトキシシラン、（３，４−エポキシシクロヘキシル）メチルトリメトキシシラン、（３，４−エポキシシクロヘキシル）メチルトリエトキシシラン、２−（３，４−エポキシシクロヘキシル）エチルトリプロポキシシラン、２−（３，４−エポキシシクロヘキシル）エチルトリブトキシシラン、２−（３，４−エポキシシクロヘキシル）エチルトリメトキシシラン、２−（３，４−エポキシシクロヘキシル）エチルトリエトキシシラン、３−（３，４−エポキシシクロヘキシル）プロピルトリメトキシシラン、３−（３，４−エポキシシクロヘキシル）プロピルトリエトキシシラン、４−（３，４−エポキシシクロヘキシル）ブチルトリメトキシシラン、４−（３，４−エポキシシクロヘキシル）ブチルトリエトキシシラン、トリフルオロメチルトリメトキシシラン、トリフルオロメチルトリエトキシシラン、トリフルオロプロピルトリメトキシシラ���、トリフルオロプロピルトリエトキシシラン、パーフルオロプロピルエチルトリメトキシシラン、パーフルオロプロピルエチルトリエトキシシラン、パーフルオロペンチルエチルトリメトキシシラン、パーフルオロペンチルエチルトリエトキシシラン、トリデカフルオロオクチルトリメトキシシラン、トリデカフルオロオクチルトリエトキシシラン、トリデカフルオロオクチルトリプロポキシシラン、トリデカフルオロオクチルトリイソプロポキシシラン、ヘプタデカフルオロデシルトリメトキシシラン、ヘプタデカフルオロデシルトリエトキシシラン、α−ナフチルトリメトキシシラン、β−ナフチルトリメトキシシランなどが挙げられる。これらのうち、得られる塗布膜のクラック耐性の観点から、メチルトリメトキシシラン、メチルトリエトキシシラン、フェニルトリメトキシシランまたはフェニルトリエトキシシランが好ましい。
【００２０】
一般式（２）で表される２官能性アルコキシシラン化合物としては、例えば、ジメチルジメトキシシラン、ジメチルジエトキシシラン、ジフェニルジメトキシシラン、ジフェニルジエトキシシラン、メチルフェニルジメトキシシラン、メチルビニルジメトキシシラン、メチルビニルジエトキシシラン、γ−グリシドキシプロピルメチルジメトキシシラン、γ−アミノプロピルメチルジメトキシシラン、γ−アミノプロピルメチルジエトキシシラン、Ｎ−（２−アミノエチル）−３−アミノプロピルメチルジメトキシシラン、γ−メタクリルオキシプロピルメチルジメトキシシラン、γ−メタクリルオキシプロピルメチルジエトキシシラン、グリシドキシメチルメチルジメトキシシラン、グリシドキシメチルメチルジエトキシシラン、α−グリシドキシエチルメチルジメトキシシラン、α−グリシドキシエチルメチルジエトキシシラン、β−グリシドキシエチルメチルジメトキシシラン、β−グリシドキシエチルメチルジエトキシシラン、α−グリシドキシプロピルメチルジメトキシシラン、α−グリシドキシプロピルメチルジエトキシシラン、β−グリシドキシプロピルメチルジメトキシシラン、β−グリシドキシプロピルメチルジエトキシシラン、γ−グリシドキシプロピルメチルジメトキシシラン、γ−グリシドキシプロピルメチルジエトキシシラン、γ−グリシドキシプロピルメチルジプロポキシシラン、β−グリシドキシプロピルメチルジブトキシシラン、γ−グリシドキシプロピルエチルジメトキシシラン、γ−グリシドキシプロピルエチルジエトキシシラン、γ−グリシドキシプロピルビニルジメトキシシラン、γ−グリシドキシプロピルビニルジエトキシシラン、トリフルオロプロピルメチルジメトキシシラン、トリフルオロプロピルメチルジエトキシシラン、トリフルオロプロピルエチルジメトキシシラン、トリフルオロプロピルエチルジエトキシシラン、トリフルオロプロピルビニルジメトキシシラン、トリフルオロプロピルビニルジエトキシシラン、ヘプタデカフルオロデシルメチルジメトキシシラン、３−クロロプロピルメチルジメトキシシラン、３−クロロプロピルメチルジエトキシシラン、シクロヘキシルメチルジメトキシシラン、オクタデシルメチルジメトキシシランなどが挙げられる。これらのうち、得られる塗布膜に可とう性を付与させる目的には、ジメチルジアルコキシシランが好ましく用いられる。
【００２１】
一般式（３）で表される４官能性アルコキシシラン化合物としては、例えば、テトラメトキシシラン、テトラエトキシシランなどが挙げられる。
【００２２】
本発明のシロキサン系樹脂組成物における（ａ）成分のシロキサン系樹脂のうち、アルコキシシラン化合物の加水分解・縮合反応生成物（金属化合物粒子を除く）に由来する成分の含有量は、組成物中の固形分全量に対して１０重量％以上が好ましく、２０重量％以上がより好ましい。また、８０重量％以下が好ましい。この範囲でアルコキシシラン化合物の加水分解・縮合反応生成物を含有することにより、塗布膜の透過率とクラック耐性をより高めることができる。
【００２３】
加水分解反応は、溶媒中、上記したアルコキシシラン化合物に酸触媒および水を１〜１８０分間かけて添加した後、室温〜１１０℃で１〜１８０分間行うことが好ましい。このような条件で加水分解反応を行うことにより、急激な反応を抑制することができる。反応温度は、より好ましくは４０〜１０５℃である。
【００２４】
また、加水分解反応によりシラノール化合物を得た後、反応液を５０℃以上溶媒の沸点以下で１〜１００時間加熱し、縮合反応を行うことが好ましい。また、縮合反応により得られるシロキサン化合物の重合度を上げるために、再加熱もしくは塩基触媒の添加を行うことも可能である。
【００２５】
加水分解における各種条件は、反応スケール、反応容器の大きさ、形状などを考慮して、たとえば酸濃度、反応温度、反応時間などを設定することによって、目的とする用途に適した物性を得ることができる。
【００２６】
加水分解反応に用いる酸触媒としては、塩酸、酢酸、蟻酸、硝酸、蓚酸、硫酸、リン酸、ポリリン酸、多価カルボン酸あるいはその無水物、イオン交換樹脂などの酸触媒が挙げられる。特に蟻酸、酢酸またはリン酸を用いた酸性水溶液が好ましい。
【００２７】
これら酸触媒の含有量は、加水分解反応時に使用される全アルコキシシラン化合物１００重量部に対して、好ましくは０．０５重量部以上、より好ましくは０．１０重量部以上であり、また、好ましくは１０重量部以下、より好ましくは５重量部以下である。ここで、全アルコキシシラン化合物量とは、アルコキシシラン化合物、その加水分解物およびその縮合物の全てを含んだ量のことを言い、以下同じとする。酸触媒の量を０．０５重量部以上とすることでスムーズに加水分解が進行し、また１０重量部以下とすることで加水分解反応の制御が容易となる。なお、（ａ）シロキサン系樹脂の電気伝導度は０．０５〜０．５０μｓ／ｍが好ましい。
【００２８】
加水分解反応に用いられる溶媒は特に限定されないが、シロキサン系樹脂組成物の安定性、濡れ性、揮発性などを考慮して適宜選択する。溶媒は２種以上用いてもよい。溶媒の具体例としては、メタノール、エタノール、プロパノール、イソプロパノール、ブタノール、イソブタノール、ｔ−ブタノール、ペンタノール、４−メチル−２−ペンタノール、３−メチル−２−ブタノール、３−メチル−３−メトキシ−１−ブタノール、ジアセトンアルコールなどのアルコール類；エチレングリコール、プロピレングリコールなどのグリコール類；エチレングリコールモノメチルエーテル、エチレングリコールモノエチルエーテル、プロピレングリコールモノメチルエーテル、プロピレングリコールモノエチルエーテル、プロピレングリコールモノプロピルエーテル、プロピレングリコールモノブチルエーテル、プロピレングリコールモノ−ｔ−ブチルエーテル、エチレングリコールジメチルエーテル、エチレングリコールジエチルエーテル、エチレングリコールジブチルエーテル、ジエチルエーテルなどのエーテル類；メチルエチルケトン、アセチルアセトン、メチルプロピルケトン、メチルブチルケトン、メチルイソブチルケトン、ジイソブチルケトン、シクロペンタノン、２−ヘプタノンなどのケトン類；ジメチルホルムアミド、ジメチルアセトアミドなどのアミド類；エチルアセテート、プロピルアセテート、ブチルアセテート、イソブチルアセテート、エチレングリコールモノエチルエーテルアセテート、プロピレングリコールモノメチルエーテルアセテート、３−メトキシブチルアセテート、３−メチル−３−メトキシブチルアセテート、乳酸メチル、乳酸エチル、乳酸ブチルなどのアセテート類；トルエン、キシレン、ヘキサン、シクロヘキサンなどの芳香族あるいは脂肪族炭化水素、γ−ブチロラクトン、Ｎ−メチル−２−ピロリドン、ジメチルスルホキシドなどを挙げることができる。これらのうち、硬化膜の透過率、クラック耐性などの点で、プロピレングリコールモノメチルエーテル、プロピレングリコールモノメチルエーテルアセテート、プロピレングリコールモノエチルエーテル、プロピレングリコールモノプロピルエーテル、プロピレングリコールモノブチルエーテル、プロピレングリコールモノ−ｔ−ブチルエーテル、γ−ブチロラクトンなどが好ましく用いられる。また、加水分解反応終了後に、さらに溶媒を添加することにより、樹脂組成物として適切な濃度に調整することも好ましい。また、加水分解後に加熱および／または減圧下により生成アルコールなどの全量あるいは一部を留出、除去し、その後好適な溶媒を添加することも可能である。
【００２９】
加水分解反応時に使用される溶媒の量は、全アルコキシシラン化合物１００重量部に対して、好ましくは５０重量部以上、より好ましくは８０重量部以上であり、また、好ましくは５００重量部以下、より好ましくは、２００重量部以下である。溶媒の量を５０重量部以上とすることでゲルの生成を抑制できる。また５００重量部以下とすることで加水分解反応が速やかに進行する。
【００３０】
また、加水分解反応に用いる水としては、イオン交換水が好ましい。水の量は任意に選択可能であるが、アルコキシシラン化合物１モルに対して、１．０〜４．０モルの範囲で用いることが好ましい。
【００３１】
本発明のシロキサン系樹脂組成物は、（ｂ）溶媒を含有する。これにより、固形分を適当な濃度に調整することができる。（ｂ）溶媒として、具体的には、加水分解反応に用いられる溶媒として例示したエーテル類、アセテート類、ケトン類、アルコール類、芳香族炭化水素類、γ−ブチロラクトン、Ｎ−メチルピロリジノンなどが挙げられる。これらを２種以上含有してもよい。これらのうち、プロピレングリコールモノメチルエーテル、プロピレングリコールモノメチルエーテルアセテート、プロピレングリコールモノエチルエーテル、プロピレングリコールモノプロピルエーテル、プロピレングリコールモノブチルエーテル、プロピレングリコールモノ−ｔ−ブチルエーテル、ジアセトンアルコール、γ−ブチロラクトンが好ましい。
【００３２】
本発明のシロキサン系樹脂組成物における全溶媒の含有量は、全アルコキシシラン化合物含有量１００重量部に対して、１００重量部〜９９００重量部の範囲が好ましく、より好ましくは、１００重量部〜５０００重量部の範囲である。
【００３３】
本発明のシロキサン系樹脂組成物には、シロキサン系樹脂組成物の硬化を促進させる、あるいは硬化を容易ならしめる、熱架橋性化合物や硬化剤を含有してもよい。具体例としては、シリコーン樹脂硬化剤、各種金属アルコレート、各種金属キレート化合物、イソシアネート化合物およびその重合体、多官能アクリル樹脂、下記一般式（４）で表される熱架橋性基を有する化合物などがあり、これらを２種以上含有してもよい。下記一般式（４）で表される熱架橋性基を有する化合物は、透過率をより向上させることができる点で好ましい。
【００３４】
【化１】
2010222431.tif 000002
【００３５】
一般式（４）中、Ｒ７は水素原子または炭素数１〜４のアルキル基を示す。
【００３６】
本発明のシロキサン系樹脂組成物には、塗布時におけるフロー性や膜厚の均一性向上のために、各種界面活性剤を含有してもよい。界面活性剤の種類に特に制限はなく、例えば、フッ素系界面活性剤、シリコーン系界面活性剤、ポリアルキレンオキシド系界面活性剤、ポリ（メタ）アクリレート系界面活性剤などを挙げることができる。これらを２種以上含有してもよい。これらのうち、フロー性や膜厚均一性の観点から、フッ素系界面活性剤が特に好ましく用いられる。フッ素系界面活性剤の好ましい例としては、“メガファック”（登録商標）Ｆ１７２、（大日本インキ化学工業（株））“ＢＭ−１０００”、“ＢＭ−１１００”（裕商（株）製）“ＮＢＸ−１５”、“ＦＴＸ−２１８”（（株）ネオス製）などが挙げられる。
【００３７】
シリコーン系界面活性剤の市販品としては、“ＳＨ２８ＰＡ”、“ＳＨ７ＰＡ”、“ＳＨ２１ＰＡ”、“ＳＨ３０ＰＡ”、“ＳＴ９４ＰＡ”（いずれも東レ・ダウコーニング・シリコーン（株）製）、“ＢＹＫ−３３３”（ビックケミー・ジャパン（株）製）などが挙げられる。その他の界面活性剤の例としては、ポリオキシエチレンラウリルエーテル、ポリオキシエチレンステアリルエーテル、ポリオキシエチレンノニルフェニルエーテル、ポリオキシエチレンジステアレートなどが挙げられる。
【００３８】
界面活性剤の含有量は、シロキサン系樹脂組成物中の全アルコキシシラン化合物含有量１００重量部に対して、通常、０．００１〜１０重量部である。
【００３９】
本発明のシロキサン系樹脂組成物には、必要に応じて、粘度調整剤、安定化剤、着色剤、ガラス質形成剤などを含有することができる。
【００４０】
また、本発明のシロキサン系樹脂組成物に感光性を付与するため、各種感光剤を含有してもよい。例えば、キノンジアジド系感光剤などを含有する場合、露光部をテトラメチルアンモニウムヒドロキシド水溶液などのアルカリ水溶液で溶解することで、ポジのレリーフパターンを得ることができる。また、光架橋剤や光酸発生剤などを含有することでネガ感光性を付与することができる。
【００４１】
キノンジアジド系感光剤としては、フェノール性水酸基を有する化合物にナフトキノンジアジドのスルホン酸がエステルで結合した化合物が好ましい。フェノール性水酸基を有する化合物としては、例えば、Ｂｉｓ−Ｚ、ＴｅｋＰ−４ＨＢＰＡ（テトラキスＰ−ＤＯ−ＢＰＡ）、ＴｒｉｓＰ−ＨＡＰ、ＴｒｉｓＰ−ＰＡ、ＢｉｓＲＳ−２Ｐ、ＢｉｓＲＳ−３Ｐ（以上、商品名、本州化学工業（株）製）、ＢＩＲ−ＰＣ、ＢＩＲ−ＰＴＢＰ、ＢＩＲ−ＢＩＰＣ−Ｆ（以上、商品名、旭有機材工業（株）製）、４，４’−スルホニルジフェノール、ＢＰＦＬ（商品名、ＪＦＥケミカル（株）製）などが好ましい。
【００４２】
光酸発生剤としては、オニウム塩化合物、ハロゲン含有化合物、ジアゾケトン化合物、ジアゾメタン化合物、スルホン化合物、スルホン酸エステル化合物、スルホンイミド化合物などを例として挙げることができる。これらの光酸発生剤を２種以上含有してもよい。光酸発生剤の含有量は（ａ）成分のシロキサン系樹脂１００重量部に対して０．０１〜２０重量部とするのが一般的である。
【００４３】
次に、本発明のシロキサン系樹脂組成物の製造方法について説明する。本発明のシロキサン系樹脂組成物は、前記（ａ）成分のシロキサン系樹脂と前記（ｂ）溶媒を混合し、必要に応じて、粘度調整剤、安定化剤、着色剤、ガラス質形成剤、界面活性剤、感光剤などを添加し撹拌、溶解する。混合温度に特に制限はないが、操作の簡便さから５〜５０℃の範囲が好ましい。上記方法により得られる本発明のシロキサン系樹脂組成物を保管する場合、保管温度は室温以下が好ましく、５℃以下がより好ましい。
【００４４】
次に、本発明のシロキサン系樹脂組成物を用いて塗布膜および硬化膜を作製する方法について説明する。本発明のシロキサン系樹脂組成物を、例えば基材上に塗布することにより、塗布膜を得ることができる。塗布方法としては、マイクログラビアコーティング、スピンコーティング、ディップコーティング、カーテンフローコーティング、ロールコーティング、スプレーコーティング、流し塗り法などを好ましく用いることができる。
【００４５】
得られた塗布膜を加熱により乾燥・硬化させることにより、硬化膜を得ることができる。加熱乾燥および硬化条件は、適用される基材および樹脂組成物に応じて適宜選択されるが、室温以上４００℃以下の温度で、０．５〜２４０分間加熱処理を行うことが好ましい。より好ましい硬化温度は１００〜４００℃であり、さらに好ましくは、１５０〜４００℃である。塗布膜および硬化膜の膜厚に特に制限はないが、ともに０．００１〜１００μｍの範囲にあるのが一般的である。
【００４６】
本発明のシロキサン系樹脂組成物により形成された塗布膜および硬化膜は、固体撮像素子、反射防止膜、反射防止板、光学フィルター、ディスプレイなどの光学デバイスに好適に用いられる。具体的な使用例としては、固体撮像素子などに形成される集光用マイクロレンズや、反射防止膜や反射防止板に使われるハードコート層、ディスプレイ用ＴＦＴ基板の平坦化材、液晶ディスプレイやカラーフィルターの保護膜、光導波路、位相シフターなどが挙げられる。高い透明性と比較的高い屈折率を両立できることから、固体撮像素子上に形成されるマイクロレンズや反射防止膜に使われるハードコート層として特に好適に用いられる。また、半導体装置のバッファコート、層間絶縁膜や、各種保護膜として用いることもできる。
【実施例】
【００４７】
以下実施例および技術をあげて本発明を説明するが、本発明はこれらの例によって限定されるものではない。なお、実施例中の非感光性樹脂組成物の評価は以下の方法により行った。
【００４８】
（１）水分含有率の測定
シロキサン系樹脂組成物中の水分含有率はカールフィッシャー法水分計（平沼産業（株）ＡＱＶ２１００）により、発生液としてｈｙｄｒａｎａｌ−ｃｏｍｐｏｓｉｔｅ２（シグマアルドリッチ ジャパン（株））を使用し、溶媒としてメタノール、Ｎ−メチルピロリドン、サリチル酸の混合溶液（１：４：１（重量比））を使用して測定した。
【００４９】
（２）硬化膜の作製
６インチシリコンウエハ上にシロキサン系樹脂組成物を１０００ｒｐｍ、３０秒で塗布し、ついでホットプレート（大日本スクリーン製造（株）製ＳＣＷ−６３６）を用いて、空気雰囲気下で１２０℃で３分間プリベークすることにより、塗布膜を得た。この塗布膜を、空気雰囲気下のホットプレート上で、２５０℃で５分間加熱した後、３００℃で５分間加熱して硬化膜を得た。
【００５０】
（３）屈折率および膜厚の測定
６インチシリコンウエハまたは４０ｍｍ角ガラス基板上に作製した硬化膜について、プリズムカプラーＭＯＤＥＬ２０１０（Ｍｅｔｒｉｃｏｎ（株）製）を用いて、２２℃での６３３ｎｍ（Ｈｅ−Ｎｅレーザー使用）における膜面に対して垂直方向の屈折率（ＴＥ）および膜厚を測定した。初期膜厚と１５０日経時後の膜厚変化量が１５ｎｍ未満であれば、膜厚変動は小さい（○）と判断し、１５ｎｍ以上２５ｎｍ未満であれば△、２５ｎｍ以上であれば×と判断した。
【００５１】
（４）異物欠陥密度測定
６インチシリコンウエハ上に作製した硬化膜について、（株）日立ハイテクノロジーズ  ＬＳ５０００を用いて、塗布膜1ｃｍ２当たりの径が０．２７μｍ以上の異物数を測定した。初期および３５０日経時後の異物欠陥密度が１．８／ｃｍ２未満であれば、異物欠陥が少ない（○）と判断し、１．８／ｃｍ２以上２．５／ｃｍ２未満であれば△、２．５／ｃｍ２以上であれば×と判断した。
【００５２】
合成例１  シロキサン系樹脂組成物の合成
メチルトリメトキシシラン  ２０．４ｇ（０．１５ｍｏｌ）、フェニルトリメトキシシラン  ６９．４ｇ（０．３５ｍｏｌ）、数平均粒子径１５ｎｍの“オプトレイク”ＴＲ−５０４（商品名、日揮触媒化成（株）製  組成：酸化スズ−酸化チタン粒子３０重量％、γ−ブチロラクトン７０重量％）７０．６ｇ、γ−ブチロラクトン４４．１ｇを反応容器に入れ、この溶液に、水３０．５ｇおよびリン酸０．４７ｇを、撹拌しながら、反応温度が４０℃を越えないように滴下した。滴下後、フラスコに蒸留装置を取り付け、得られた溶液をバス温１０５℃で２．５時間加熱撹拌して加水分解により生成したメタノールを留去しつつ反応させた。その後、溶液をバス温１２５℃でさらに２時間加熱撹拌した後、室温まで冷却し、ポリマー溶液Ａ（固形分５５重量％）を得た。
【００５３】
得られたポリマー溶液Ａ１０ｇに、γ−ブチロラクトン１０．０ｇおよび熱架橋性化合物“ニカラック”（ＮＩＫＡＬＡＣ）ＭＸ−２８０（三和ケミカル製）を０．５ｇ加えて溶解し、シロキサン系樹脂組成物１を得た。得られたシロキサン系樹脂組成物１の水分含有率を測定したところ、０．０５重量％であった。
【００５４】
実施例１
シロキサン系樹脂組成物１に０．０５重量％の水を添加して撹拌し、水分含有率０．１０重量％のシロキサン系樹脂組成物２を得た。前記（２）記載の方法で硬化膜を得て、前記（３）〜（４）記載の方法で膜厚および異物欠陥密度を測定した。また、シロキサン組成物２を２４℃で１５０日間保管した後、同様にして塗布膜厚を測定した。さらに、シロキサン系樹脂組成物２を５℃で３５０日間保管し、同様にして硬化膜の異物欠陥密度を測定した。
【００５５】
実施例２
シロキサン系樹脂組成物１に０．７５重量％の水を添加して撹拌し、水分含有率０．８０重量％のシロキサン系樹脂組成物３を得た。得られたシロキサン系樹脂組成物３について、実施例１と同様に評価した。
【００５６】
実施例３
シロキサン系樹脂組成物１に１．００重量％の水を添加して撹拌し、水分含有率１．０５重量％のシロキサン系樹脂組成物４を得た。得られたシロキサン系樹脂組成物４について、実施例１と同様に評価した。
【００５７】
実施例４
シロキサン系樹脂組成物１に１．９５重量％の水を添加して撹拌し、水分含有率２．００重量％のシロキサン系樹脂組成物５を得た。得られたシロキサン系樹脂組成物５について、実施例１と同様に評価した。
【００５８】
実施例５
“オプトレイク”ＴＲ−５０４の替わりに、酸化ジルコニウム粒子（数平均粒子径３０ｎｍ）のプロピレングリコールモノメチルエーテルアセテート分散液（酸化ジルコニウム３０重量％、プロピレングリコールモノメチルエーテルアセテート７０重量％）７０．０ｇを用いる以外は合成例１と同様の操作を行い、ポリマー溶液Ｂを得た。ポリマー溶液Ａの替わりにポリマー溶液Ｂを用い、合成例１と同様にしてシロキサン系樹脂組成物６を得た。シロキサン系樹脂組成物６の水分含有率を測定したところ、０．０８重量％であった。シロキサン系樹脂組成物６に０．７５重量％の水を添加して撹拌し、水分含有率０．８３重量％のシロキサン系樹脂組成物７を得た。得られたシロキサン系樹脂組成物７について、実施例１と同様に評価した。
【００５９】
実施例６
“オプトレイク”ＴＲ−５０４の替わりに、酸化アルミニウム粒子（数平均粒子径３０ｎｍ）のプロピレングリコールモノメチルエーテルアセテート分散液（酸化アルミニウム３０重量％、プロピレングリコールモノメチルエーテルアセテート７０重量％）４５．０ｇを用いる以外は合成例１と同様の操作を行い、ポリマー溶液Ｃを得た。ポリマー溶液Ａのかわりにポリマー溶液Ｃを用い、合成例１と同様にしてシロキサン系樹脂組成物８を得た。シロキサン系樹脂組成物の水分含有率を測定したところ、０．１１重量％であった。シロキサン系樹脂組成物８に０．７５重量％の水を添加して撹拌し、水分含有率０．８６重量％のシロキサン系樹脂組成物９を得た。得られたシロキサン系樹脂組成物９について、実施例１と同様に評価した。
【００６０】
比較例１
シロキサン系樹脂組成物１に水を添加しない以外は実施例１と同様にして評価した。
【００６１】
比較例２
シロキサン系樹脂組成物１に２．００重量％の水を添加して撹拌し、水分含有率２．０５重量％のシロキサン系樹脂組成物１０を得た。得られたシロキサン系樹脂組成物１０について、実施例１と同様に評価した。
【００６２】
実施例１〜６および比較例１〜２の評価結果を表１に示す。
【００６３】
【表１】
2010222431.tif 000003